(a) 셀레늄; RZ-Z'R' 및 R2-SH (여기에서, Z 및 Z'는 독립적으로 황, 셀레늄 및 텔루륨중에서 선택되고; R은 H, C1-20 알킬 그룹, C6-20 아릴 그룹, C1-20 하이드록시알킬 그룹, C1-20 머캅토알킬 그룹 및 에테르 그룹중에서 선택되며; R' 및 R2는 C1-20 알킬 그룹, C6-20 아릴 그룹, C1-20 하이드록시알킬 그룹, C1-20 머캅토알킬 그룹 및 에테르 그룹중에서 선택된다) 중에서 선택되는 식을 가지는 적어도 하나의 유기 칼코게나이드를 포함하는 유기 칼코게나이드 성분; 초기 성분으로 CuCl2 및 Cu2O의 적어도 하나를 포함하는 1b족 함유 물질; 임의로, 두자리(bidentate) 티올 성분; 초기 성분으로 알루미늄, 인듐, 갈륨 및 이들의 조합중에서 선택되는 3a족 물질을 포함하는 3a족 함유 물질의 조합을 초기 성분으로 포함하는 셀레늄/1b족/3a족 시스템; 및 (b) 액체 담체 성분을 포함하고, 셀레늄/1b족/3a족 시스템이 액체 담체 성분에 안정하게 분산되어 있는 셀레늄/1b족/3a족 잉크가 제공된다. 상기 셀레늄/1b족/3a족 잉크의 제조방법, 및 박막 트랜지스터(TFT), 발광 다이오드(LED), 광반응성 장치{예를 들면, 전자사진(예: 레이저 프린터 및 복사기), 정류기, 사진 노출계 및 광전지} 및 칼코게나이드 함유 상변화 메모리 물질 등과 같은 각종 칼코게나이드 함유 반도체 물질을 제조하는데 사용하기 위한 기판상에 셀레늄/1b족/3a족 물질을 침착시키기 위해 셀레늄/1b족/3a족 잉크를 사용하는 방법이 또한 제공된다.
주어진 문장을 읽고 간략하게 요약해주세요.

문장: 
[ 발명의 명칭 ]
셀레늄/1ｂ족/3ａ족 잉크, 및 그의 제조방법 및 사용방법A Selenium/Group 1b/Group 3a ink and Methods of Making and Using Same
[ 기술분야 ]
본 발명은 (a) 초기 성분들로서 셀레늄; RZ-Z'R' 및 R2-SH(여기에서, Z 및 Z'는 독립적으로 황, 셀레늄 및 텔루륨 중에서 선택되고; R은 H, C1-20 알킬 그룹, C6-20 아릴 그룹, C1-20 하이드록시알킬 그룹, C1-20 머캅토알킬 그룹 및 에테르 그룹 중에서 선택되며; R' 및 R2는 C1-20 알킬 그룹, C6-20 아릴 그룹, C1-20 하이드록시알킬 그룹, C1-20 머캅토알킬 그룹 및 에테르 그룹 중에서 선택된다) 중에서 선택되는 식을 가지는 적어도 하나의 유기 칼코게나이드를 포함하는 유기 칼코게나이드 성분; CuCl2 및 Cu2O의 적어도 하나를 포함하는 1b족 함유 물질(여기에서, CuCl2 및 Cu2O 중 적어도 하나는 상기 1b족 함유 물질의 초기 성분이다); 임의로, 두자리(bidentate) 티올 성분; 알루미늄, 인듐, 갈륨 및 이들의 조합 중에서 선택되는 3a족 물질을 포함하는 3a족 함유 물질(여기에서, 3a족 물질은 상기 3a족 함유 물질의 초기 성분이다)의 조합을 포함하는 셀레늄/1b족/3a족 시스템; 및 (b) 액체 담체 성분을 포함하고, 셀레늄/1b족/3a족 시스템이 액체 담체 성분에 안정하게 분산되어 있는 셀레늄/1b족/3a족 잉크에 관한 것이다. 본 발명은 또한 셀레늄/1b족/3a족 잉크의 제조방법 및 셀레늄/1b족/3a족 물질을 기판에 침착시키기 위한 셀레늄/1b족/3a족 잉크의 사용방법에 관한 것이다. 
[ 배경기술 ]
셀레늄/1b족/3a족 물질의 박막 제조는 예를 들어, 개폐 장치(switching device), 태양광발전장치(photovoltaics), 비선형 광학(nonlinear optics), 이온 전지 및 고밀도 상변화 데이터 저장 장치를 비롯하여 다수의 잠재적 응용분야에 사용하기 위해서 지난 20 년에 걸쳐 심도있게 연구되어 왔다.셀레늄/1b족/3a족 물질에 대한 매우 유망한 응용분야중 하나는 태양광을 전기로 전환시키기 위한 광전지 제조에 있다. 특히, 구리-인듐-디셀레나이드(CuInSe2), 구리-갈륨-디셀레나이드(CuGaSe2) 및 구리-인듐-갈륨-디셀레나이드(CuInl-xGaxSe2) 등을 포함하는 1b-3a-6a족 혼합-금속 칼코게나이드 물질을 기반으로 한 광전지는 태양 에너지를 전기 에너지로 전환시키는 효율이 높기 때문에 이러한 광전지의 제조에 상당한 관심이 쏠려있다. 1a-3a-6a 족 혼합 금속 칼코게나이드 반도체는, 때로 CIGS 물질로 통칭하여 언급된다. 통상적인 CIGS 태양 전지는 배후 전극(back electrode), 예컨대 몰리브덴 층, CIGS 흡수체 층, CdS 접합 파트너 층 및 임의적인 투명 완충층, 예컨대 산화아연, 투명 전도성 옥사이드층 전극(예: 알루미늄 도핑 ZnOx 또는 인듐 주석 산화물, SnO2)을 포함하고, 여기에서 몰리브덴 층은 기판상에 침착되며, CIGS 흡수체 층은 몰리브덴 층과 CdS 접합 파트너 사이에 놓여지고, CdS 접합 파트너는 CIGS 흡수체 층과 투명 전도성 옥사이드층 전극 사이에 놓여진다.셀레늄/1b족/3a족 물질의 침착 필름의 사용이 유용하도록 비용 효율적인 제조 기술을 개발할 필요가 있다. 셀레늄/1b족/3a족 물질을 침착시키기 위한 통상적인 방법은 전형적으로, 예를 들어, 진공 증발, 스퍼터링 및 화학 증착 (예컨대, 금속-유기 화학 증착)을 포함하는 진공 기반(vacuum-based) 공정의 사용을 포함한다. 이러한 침착 기술은 처리능력이 떨어지고, 비용이 많이 드는 경향이 있다. 침착된 셀레늄/1b족/3a족 물질의 사용을 포함하는 시스템을 대규모, 높은 생산성, 저비용으로 제조하는 것을 가능케 하기 위해, 액체를 기반으로 한 침착 기술을 제공하는 것이 바람직하다.반도체 전구체 필름을 액체 침착시키기 위한 한가지 방법이 슐츠(Schulz) 등에 의한 미국특허 제6,126,740호에 개시되어 있다. 슐츠 등은 금속 칼코게나이드 나노입자 및 휘발성 캐핑제(capping agent)를 포함하는 콜로이드성 현탁물을 개시하였으며, 여기서 콜로이드성 현탁물은, 금속 염을 유기 용매에서 칼코게나이드 염과 반응시켜 금속 칼코게나이드를 침전시키고, 금속 칼코게나이드 침전물을 회수한 후, 금속 칼코게나이드 침전물을 비수성 유기 용매에서 휘발성 캐핑제와 혼합함으로써 제조된다. 또한, 슐츠 등은 콜로이드성 현탁물을 기판상에 분무 침착(spray deposit)시켜 반도체 전구체 필름을 생성할 수 있다고 개시하였다. 슐츠 등은 콜로이드성 현탁물 및 사용방법에 사용하기에 특히 바람직한 금속이 구리, 인듐, 갈륨 및 카드뮴이라고 기재하였다.CIGS 물질 제조시 셀레늄을 침착시키는 액체 침착 방법의 한가지가 미치(Mitzi) 등에 의한 문헌[A High-Efficiency Solution-Deposited Thin-Film Photovoltaic Device, ADVANCED MATERIALS, vol. 20, pp. 3657-62 (2008)("Mitzi I")에 의해 개시되었다. Mitzi I에는 특히, CIGS 박막층 제조시 셀레늄을 침착시키기 위한 액체 부형제로 히드라진을 포함하는 셀레늄 잉크의 용도가 기술되었다. 그러나, 히드라진은 매우 독성적인 폭발성 물질이다. 따라서, Mitzi I 방법은 셀레늄-함유 반도체 장비를 대규모로 제조하는데 그 사용 가치가 제한된다.미치(Mitzi) 등에 의한 문헌[Low-Voltage Transistor Employing a High-Mobility Spin-Coated Chalcogenide Semiconductor, ADVANCED MATERIALS vol. 17, pp. 1285-89 (2005)]("Mitzi II")에  Mitzi I에 기술된 히드라진을 함유하는 셀레늄 잉크의 대안이 개시되었다. Mitzi II에는 박막 트랜지스터의 인듐 셀레나이드 채널을 형성하기 위해, 인듐 셀레나이드를 침착시키기 위한 히드라지늄 전구체 물질의 용도가 개시되었다. Mitzi II는 또한 히드라지늄 접근이 SnS2-xSex, GeSe2, 및 In2Se3 시스템 이외의 다른 칼코게나이드에도 확대될 수 있다고 주장하였다.미치 등에 의해 개시된 히드라지늄 전구체 물질은 제조 단계에서 히드라진을 제거하여 반도체 필름을 생성하였다. 그렇치만, 미치 등은 히드라진의 사용을 배제하지는 못했다. 오히려, 미치 등은 히드라지늄 전구체 물질을 제조하는데 히드라진을 여전히 이용하였다. 더욱이, 히드라지늄 이온 전구체는, 에카르트 더블유 쉬미트(Eckart W. Schmidt)의 저서 [Hydrazine and Its Derivatives: Preparation, Properties, and Applications, John Wiley 0026# Sons pp 392-401 (1984)]에 기재된 바와 같이, 상당한 폭발 위험성이 있다. 다수의 금속 이온 존재는 히드라지늄 폭발 또는 폭파 위험성을 악화시킨다. 이는 잔류 히드라지늄 염이 제조 중 공정 장치에 축적되어 용인할 수 없는 안전 위험성을 제기할 수 있기 때문에 문제가 될 수 있다.
[ 발명의 개요 ]

[ 해결하려는 과제 ]
따라서, 셀레늄/1b족/3a족 반도체를 도입하는 시스템 (예컨대, 개폐 장치, 태양광발전장치, 비선형 광학, 이온 전지 및 고밀도 상변화 데이터 저장 장치)의 제조에 사용하기 위한 액체 침착 방법이 필요하다. 특히,셀레늄/1b족/3a족 물질의 침착을 모도하는 제제화 된 셀레늄/1b족/3a족 잉크, 바람직하게는 히드라진 및 히드라지늄을 함유하지 않는 셀레늄/1b족/3a족 잉크 제제가 요망된다.
[ 과제의 해결 수단 ]
본 발명은, (a) 초기 성분들로서 셀레늄; RZ-Z'R' 및 R2-SH(여기에서, Z 및 Z'는 독립적으로 황, 셀레늄 및 텔루륨 중에서 선택되고; R은 H, C1-20 알킬 그룹, C6-20 아릴 그룹, C1-20 하이드록시알킬 그룹, C1-20 머캅토알킬 그룹 및 에테르 그룹 중에서 선택되며; R' 및 R2는 C1-20 알킬 그룹, C6-20 아릴 그룹, C1-20 하이드록시알킬 그룹, C1-20 머캅토알킬 그룹 및 에테르 그룹 중에서 선택된다) 중에서 선택되는 식을 가지는 적어도 하나의 유기 칼코게나이드를 포함하는 유기 칼코게나이드 성분; CuCl2 및 Cu2O의 적어도 하나를 포함하는 1b족 함유 물질(여기에서, CuCl2 및 Cu2O 중 적어도 하나는 상기 1b족 함유 물질의 초기 성분이다); 임의로, 두자리 티올 성분; 알루미늄, 인듐, 갈륨 및 이들의 조합 중에서 선택되는 3a족 물질을 포함하는 3a족 함유 물질(여기에서, 3a족 물질은 상기 3a족 함유 물질의 초기 성분이다)의 조합을 포함하는 셀레늄/1b족/3a족 시스템; 및 (b) 액체 담체 성분을 포함하고, 셀레늄/1b족/3a족 시스템이 액체 담체 성분에 안정하게 분산되어 있는 셀레늄/1b족/3a족 잉크를 제공한다.본 발명은 초기 성분들로서 셀레늄; 각각 RZ-Z'R' 및 R2-SH(여기에서, Z 및 Z'는 독립적으로 황, 셀레늄 및 텔루륨 중에서 선택되고; R은 H, C1-20 알킬 그룹, C6-20 아릴 그룹, C1-20 하이드록시알킬 그룹, C1-20 머캅토알킬 그룹 및 에테르 그룹 중에서 선택되며; R' 및 R2는 C1-20 알킬 그룹, C6-20 아릴 그룹, C1-20 하이드록시알킬 그룹, C1-20 머캅토알킬 그룹 및 에테르 그룹 중에서 선택된다) 중에서 독립적으로 선택되는 식을 가지는 제1 유기 칼코게나이드 및 제2 유기 칼코게나이드를 포함하는 유기 칼코게나이드 성분; CuCl2 및 Cu2O의 적어도 하나를 포함하는 1b족 함유 물질(여기에서, CuCl2 및 Cu2O 중 적어도 하나는 상기 1b족 함유 물질의 초기 성분이다); 1b족 리간드 성분; 및 알루미늄, 인듐, 갈륨 및 이들의 조합 중에서 선택되는 3a족 물질을 포함하는 3a족 함유 물질(여기에서, 3a족 물질은 상기 3a족 함유 물질의 초기 성분이다)을 제공하는 단계; 제1 액체 담체, 제2 액체 담체 및 제3 액체 담체를 포함하는 액체 담체 성분을 제공하는 단계; 셀레늄, 제1 유기 칼코게나이드 및 제1 액체 담체를 배합하는 단계; 배합물을 교반하면서 가열하여 배합된 셀레늄/유기 칼코게나이드 성분을 생성하는 단계; 1b족 함유 물질, 1b족 리간드 성분 및 제2 액체 담체를 배합하여 1b족 물질/리간드 성분을 생성하는 단계; 3a족 함유 물질, 제2 유기 칼코게나이드 및 제3 액체 담체를 배합하여 3a족/유기 칼코게나이드 성분을 생성하는 단계; 배합된 셀레늄/유기 칼코게나이드 성분, 1b족 물질/리간드 성분 및 3a족/유기 칼코게나이드 성분을 배합하여 안정한 분산물인 셀레늄/1b족/3a족 잉크를 형성하는 단계를 포함하며, 상기 제1 액체 담체, 제2 액체 담체 및 제3 액체 담체는 동일하거나 서로 혼화성인, 상술된 셀레늄/1b족/3a족 잉크의 제조방법을 제공한다. 본 발명은 기판을 제공하는 단계; 상기 셀레늄/1b족/3a족 잉크를 제공하는 단계; 기판상에 셀레늄/1b족/3a족 잉크를 침착시키는 단계; 침착된 셀레늄/1b족/3a족 잉크를 가열하여 제1 액체 담체, 제2 액체 담체 및 제3 액체 담체를 제거함으로써 기판상에 셀레늄/1b족/3a족 물질을 남기는 단계; 및, 임의로, 셀레늄/1b족/3a족 물질을 어닐링하는 단계를 포함하며; 상기 셀레늄/1b족/3a족 물질은 식 NaLCumGadIn(1-d)S(2+e)(1-f)Se(2+e)f (여기에서, 0 ≤ L ≤ 0.25, 0.25 ≤ m ≤ 1.5, 0 ≤ d ≤ 1, -0.2 ≤ e ≤ 0.5, 0 003c# f ≤ 1; 0.5 ≤ (L + m) ≤ 1.5 및 1.8 ≤ (2+e)f + (2+e)(1-f) ≤ 2.5)의 것인, 기판상에 셀레늄/1b족/3a족 물질을 침착시키는 방법을 제공한다.
[ 발명의 효과 ]
본 발명에 따라 액체 담체 성분에 안정하게 분산되어 있는 셀레늄/1b족/3a족 잉크가 제공된다.
[ 발명을 실시하기 위한 구체적인 내용 ]
상세한 설명셀레늄/1b족/3a족 잉크와 관련하여 본 원 명세서 및 청구범위에 사용된 용어 "안정한"은, 액체 담체 성분중 셀레늄, 유기 칼코게나이드 성분, 1b족 함유 물질, 1b족 리간드 성분 및 3a족 함유 물질의 배합물이 22 ℃, 질소하에서 적어도 15 분 경과 동안 침전물을 형성하지 않는 것을 의미한다.셀레늄/1b족/3a족 잉크와 관련하여 본 원 명세서 및 청구항에 사용된 용어 "무히드라진(hydrazine free)"은 셀레늄/1b족/3a족 잉크가 히드라진을 100 ppm 미만으로 함유하는 것을 의미한다.셀레늄/1b족/3a족 잉크와 관련하여 본 원 명세서 및 청구항에 사용된 용어 "무히드라지늄(hydrazinium free) 또는 무(N2H5)+((N2H5)+ free)"은 셀레늄/1b족/3a족 잉크가 셀레늄과 착화된 히드라지늄을 100 ppm 미만으로 함유하는 것을 의미한다.본 발명은 셀레늄/1b족/3a족 잉크, 셀레늄/1b족/3a족 잉크의 제조 및 박막 트랜지스터(TFT), 발광 다이오드(LED); 메모리 소자에 사용하기 위한 상변화 합금; 및 광반응성 장치예를 들면, 전자사진(예: 레이저 프린터 및 복사기), 정류기, 사진 노출계 및 광전지 등의 셀레늄/1b족/3a족 함유 장치 제조시 셀레늄/1b족/3a족 잉크의 용도에 관한 것이다. 이하 상세한 설명은 광전지에 사용되도록 설계된 CIGS 물질 제조시 본 발명의 셀레늄/1b족/3a족 잉크의 사용을 중점적으로 다룬다.바람직하게, 본 발명에서 초기 성분으로 사용된 셀레늄은 셀레늄 분말을 포함한다.본 발명에서 초기 성분으로 사용된 유기 칼코게나이드 성분은 RZ-Z'R' 및 R2-SH 중에서 선택되는 식을 가지는 적어도 하나의 유기 칼코게나이드를 포함하며, 여기에서, Z 및 Z'는 독립적으로 황, 셀레늄 및 텔루륨(바람직하게는 황 및 셀레늄; 가장 바람직하게 황) 중에서 선택되고; R은 H, C1-20 알킬 그룹, C6-20 아릴 그룹, C1-20 하이드록시알킬 그룹, C1-20 머캅토알킬 그룹 및 에테르 그룹(바람직하게는 C1-20 알킬 그룹, C6-20 아릴 그룹, C1-20 하이드록시알킬 그룹, 및 C3-20 에테르 그룹; 더욱 바람직하게는 C1-20 알킬 그룹, C1-20 하이드록시알킬 그룹, 및 C6-20 아릴 그룹; 더욱 더 바람직하게는 C1-10 알킬 그룹 및 C1-10 하이드록시알킬 그룹; 가장 바람직하게는 C1-5 알킬 그룹 및 C1-5 하이드록시알킬 그룹) 중에서 선택되며; R'는 C1-20 알킬 그룹, C6-20 아릴 그룹, C1-20 하이드록시알킬 그룹, C1-20 머캅토알킬 그룹 및 에테르 그룹(바람직하게는 C1-20 알킬 그룹, C6-20 아릴 그룹, C1-20 하이드록시알킬 그룹, 및 C3-20 에테르 그룹; 더욱 바람직하게는 C1-20 알킬 그룹, C1-20 하이드록시알킬 그룹, 및 C6-20 아릴 그룹; 더욱 더 바람직하게는 C1-10 알킬 그룹 및 C1-10 하이드록시알킬 그룹; 가장 바람직하게는 C1-5 알킬 그룹 및 C1-5 하이드록시알킬 그룹) 중에서 선택되고; R2는 C1-20 알킬 그룹, C6-20 아릴 그룹, C1-20 하이드록시알킬 그룹, C1-20 머캅토알킬 그룹, 및 에테르 그룹(바람직하게는 C1-20 알킬 그룹, C6-20 아릴 그룹, C1-20 하이드록시알킬 그룹 및 C3-20 에테르 그룹; 더욱 바람직하게는 C1-20 알킬 그룹, C1-20 하이드록시알킬 그룹 및 C6-20 아릴 그룹; 더욱 더 바람직하게는 C1-10 알킬 그룹 및 C1-10 하이드록시알킬 그룹; 가장 바람직하게는 C1-5 알킬 그룹 및 C1-5 하이드록시알킬 그룹) 중에서 선택된다. 임의로, R, R' 및 R2는 액체 담체 성분중에 유기 칼코게나이드의 용해성을 증대시키도록 선택된다.임의로, Z 및 Z'는 둘 다 황이다. 바람직하게, Z 및 Z'가 둘 다 황인 경우, R 및 R'는 독립적으로 페닐 그룹, 메틸 그룹, 에틸 그룹, 하이드록시에틸 그룹, 프로필 그룹, 부틸 그룹, 이소프로필 그룹 및 tert-부틸 그룹중에서 선택된다. 보다 바람직하게, Z 및 Z'가 둘 다 황인 경우, R 및 R'는 독립적으로 부틸 그룹, tert-부틸 그룹 및 하이드록시에틸 그룹중에서 선택된다.임의로, Z 및 Z'는 둘 다 셀레늄이다. 바람직하게, Z 및 Z'가 둘 다 셀레늄인 경우, R 및 R'는 독립적으로 페닐 그룹, 메틸 그룹, 에틸 그룹, 프로필 그룹, 부틸 그룹, 이소프로필 그룹 및 tert-부틸 그룹중에서 선택된다. 보다 바람직하게, Z 및 Z'가 둘 다 셀레늄인 경우, R 및 R'는 모두 페닐 그룹이다.본 발명에서 초기 성분으로 사용된 1b족 함유 물질은 바람직하게는 구리를 함유한다. 가장 바람직하게, 초기 성분으로 사용된 1b족 함유 물질은 CuCl2 및 Cu2O 중에서 선택된다.초기 성분으로 사용된 1b족 함유 물질은 바람직하게는 본 발명의 셀레늄/1b족/3a족 잉크에 존재하는 1b족 리간드 성분과 회합된다. 바람직하게, 1b족 리간드 성분은 R2-SH의 식(상술한 바와 같은)을 가지는 유기 칼코게나이드 및 두자리 티올 화합물중에서 선택된다. 두자리 티올 화합물은 바람직하게는 디티올, 하이드록시 티올 및 질소 함유 티올(바람직하게는 두자리 티올 리간드상의 활성 킬레이트 그룹이 4개(즉, -C-C-C-C-) 이하의 탄소 사슬로 분리된 디티올, 하이드록시 티올 및 질소 함유 티올; 더욱 바람직하게는 두자리 티올 리간드상의 활성 킬레이트 그룹이 2개(즉, -C-C-)의 탄소 사슬로 분리된 디티올, 하이드록시 티올 및 질소 함유 티올) 중에서 선택된다. 가장 바람직하게, 두자리 티올 화합물은 1,2-디머캅토에탄; 1,3-디머캅토프로판; 베타-머캅토에탄올 및 디머캅톨중에서 선택된다.본 발명에서	초기 성분으로 사용되는 3a족 함유 물질은 알루미늄, 인듐, 갈륨 및 이들의 조합으로부터 선택되는 3a족 물질(바람직하게는, 여기서 3a족 물질은 인듐, 갈륨 및 이들의 조합으로부터 선택되고; 더욱 바람직하게는, 3a족 물질은 인듐이다)을 포함한다.본 발명의 셀레늄/1b족/3a족 잉크에 사용되는 액체 담체 성분은 셀레늄, 유기 칼코게나이드 성분, 1b족 함유 물질, 1b족 리간드 성분 및 3a족 함유 물질의 배합에 의해 형성되는 생성물이 안정하게 분산될 수 있는 임의의 용매 또는 용매의 혼화성 혼합물일 수 있다. 바람직하게는, 사용되는 액체 담체 성분은 아민, 에테르, 폴리에테르, 아미드 용매 (예컨대, 디메틸포름아미드, 디메틸아세트아미드), N-메틸피롤리돈, 케토-용매 (예컨대, 메틸이소부틸케톤), 아릴 용매 (예컨대, 톨루엔), 크레졸, 크실렌 및 이들의 혼화성 혼합물로부터 선택된다. 임의로, 사용되는 액체 담체 성분은 에테르, 폴리에테르, 아미드 용매 (예컨대, 디메틸포름아미드, 디메틸아세트아미드), N-메틸피롤리돈, 케토-용매 (예컨대, 메틸이소부틸케톤), 아릴 용매 (예컨대, 톨루엔), 크레졸, 크실렌 및 이들의 혼화성 혼합물로부터 선택된다. 임의로, 액체 담체 성분은 질소 함유 용매 및 질소 함유 용매의 혼화성 혼합물로부터 선택된다. 바람직하게는, 사용되는 액체 담체 성분은 화학식 NR3을 갖는 액체 아민을 포함하며, 여기서 각각의 R은 독립적으로 H, C1-10 알킬 그룹, C6-10 아릴 그룹, C3-10 아미노사이클로알킬 그룹 (예컨대, 1,2-디아미노 사이클로헥실) 및 C1-10 아미노알킬 그룹으로부터 선택된다. 바람직하게는, 본 발명의 셀레늄/1b족/3a족 잉크의 제조에 사용되는 액체 담체 성분은 에틸렌 디아민; 디에틸렌트리아민; 트리스(2-아미노에틸)아민; 트리에틸렌테트라민; n-부틸아민; n-헥실아민; 옥틸아민; 2-에틸-1-헥실아민; 3-아미노-1-프로판올; 1-아미노-2-프로판올; 1,3-디아미노프로판; 1,2-디아미노프로판; 1,2-디아미노사이클로헥산; 피리딘; 피롤리딘; 1-메틸이미다졸; 테트라메틸구아니딘 및 이들의 혼합물로부터 선택된다. 더욱 바람직하게는, 사용되는 액체 담체 성분은 에틸렌 디아민; 디에틸렌트리아민; 트리스(2-아미노에틸)아민; 트리에틸렌테트라민; n-헥실아민; 피롤리딘; n-부틸아민; 1,3-디아미노프로판; 3-아미노-1-프로판올; 1-아미노-2-프로판올 및 이들의 혼합물로부터 선택된다. 더욱 바람직하게는, 사용되는 액체 담체는 에틸렌 디아민, 디에틸렌트리아민, 피롤리딘, n-부틸아민 및 이들의 혼합물로부터 선택된다. 더욱 바람직하게는, 사용되는 액체 담체는 에틸렌 디아민, 디에틸렌트리아민 및 이들의 혼합물로부터 선택된다. 가장 바람직하게는, 사용되는 액체 담체는 에틸렌 디아민 및 디에틸렌트리아민의 혼합물이다.임의로, 본 발명의 셀레늄/1b족/3a족 잉크는, 추가로 나트륨을 포함한다.임의로, 본 발명의 셀레늄/1b족/3a족 잉크는 비-수성 잉크이다(즉, 10 중량% 이하, 바람직하게는 1 중량% 이하, 가장 바람직하게는 0.1 중량% 이하의 물을 함유한다).본 발명의 셀레늄/1b족/3a족 잉크는, 임의로, 공용매(cosolvent)를 추가로 포함할 수 있다. 본 발명에 사용하기에 적합한 공용매는 액체 담체와 혼화성이다. 바람직한 공용매는 액체 담체 비점의 30 ℃ 내의 비점을 나타낸다. 본 발명의 셀레늄/1b족/3a족 잉크는, 임의로, 분산제, 습윤제, 폴리머, 바인더, 소포제, 유화제, 건조제, 충진제, 증량제, 필름 조정제, 항산화제, 가소제, 보존제, 농후화제(thickening agent), 유량 제어제(flow control agent), 평탄화제(leveling agent), 부식방지제 및 도판트(예컨대, CIGS 물질의 전기적 성능을 개선시키는 나트륨)로부터 선택되는 적어도 하나의 임의의 첨가제를 추가로 포함할 수 있다. 임의의 첨가제는, 예를 들어, 저장 수명 증가를 촉진하고, 기판에 적용시키는 방법(예컨대, 프린팅, 분사)을 촉진하기 위해 유량성(flow characteristic)을 개선시키며, 기판 위로의 잉크의 습윤성/전착성을 변화시키고, 기판에 다른 성분(예컨대, CIGS 물질의 기타 구성물질, 이를 테면 Cu, In, Ga 및 S)을 침착시키는데 사용되는 다른 잉크와 셀레늄/1b족/3a족 잉크의 상용성을 증대시키며, 셀레늄/1b족/3a족 잉크의 분해 온도를 변경시키도록 본 발명의 셀레늄/1b족/3a족 잉크에 도입될 수 있다. 일부 임의의 유량 제어(flow control) 및 점도 조절제(viscosity modifier)는 폴리에틸렌이민, 폴리비닐피롤리돈 및 제파민(Jeffamine)을 포함한다.본 발명의 셀레늄/1b족/3a족 잉크에 함유되는 셀레늄, 1b족 물질(예컨대, 구리) 및 3a족 물질(예컨대, 인듐)의 상대적 함량은 특정 용도에의 필요성 및 셀레늄/1b족/3a족 잉크를 주어진 기판에 적용하기 위해 사용되는 공정 기술 및 장치에 적합하도록 선택적으로 제공될 수 있다. 바람직하게는, 셀레늄/1b족/3a족 잉크는 1 내지 50 중량%; 1 내지 5 중량%; 4 내지 15 중량% 및 5 내지 10 중량% (셀레늄/1b족/3a족 잉크의 중량 기준)로부터 선택된 셀레늄 함량을 나타낸다. 바람직하게는, 셀레늄/1b족/3a족 잉크는 0.4 내지 10 중량% (셀레늄/1b족/3a족 잉크의 중량 기준)로부터 선택된 1b족 물질 (즉, 구리) 함량을 나타낸다. 바람직하게는, 셀레늄/1b족/3a족 잉크는 0.4 내지 10 중량% (셀레늄/1b족/3a족 잉크의 중량 기준)의 3a족 물질 (예컨대, 인듐, 갈륨) 함량을 나타낸다. 바람직하게는, 셀레늄/1b족/3a족 잉크는 2:0.5:1 내지 10:1.5:1의 셀레늄 대 1b족 물질 대 3a족 물질의 몰비율을 나타낸다.바람직하게는, 본 발명의 셀레늄/1b족/3a족 잉크의 제조방법은, 셀레늄을 제공하는 단계; 제1 유기 칼코게나이드 및 제2 유기 칼코게나이드(여기서 제1 유기 칼코게나이드 및 제2 유기 칼코게나이드는 각각 독립적으로 (상기한 바와 같은) RZ-Z'R' 및 R2-SH로부터 선택되는 화학식을 갖는다)를 포함하는 유기 칼코게나이드 성분을 제공하는 단계; 초기 성분으로서 CuCl2 및 Cu2O 중 적어도 하나를 포함하는 1b족 함유 물질을 제공하는 단계; 1b족 리간드 성분 (바람직하게는, 여기서 1b족 리간드 성분은 상기한 바와 같은 화학식 R2-SH를 갖는 물질 및 두자리 티올 화합물로부터 선택된다)을 제공하는 단계; 알루미늄, 인듐, 갈륨 및 이들의 조합으로부터 선택되는 3a족 물질을 포함하는 3a족 함유 물질을 제공하는 단계; 제1 액체 담체, 제2 액체 담체 및 제3 액체 담체를 포함하는 액체 담체 성분을 제공하는 단계; 셀레늄 성분, 제1 유기 칼코게나이드 및 제1 액체 담체를 배합하는 단계; 배합물을 교반하면서 가열하여 배합된 셀레늄/유기 칼코게나이드 성분을 생성하는 단계; 1b족 함유 물질, 1b족 리간드 성분 및 제2 액체 담체를 배합하여 1b족 물질/리간드 성분을 생성하는 단계; 3a족 함유 물질, 제2 유기 칼코게나이드 및 제3 액체 담체를 배합하여 3a족/유기 칼코게나이드 성분을 생성하는 단계; 배합된 셀레늄/유기 칼코게나이드 성분, 1b족 물질/리간드 성분 및 3a족/유기 칼코게나이드 성분을 배합하여 셀레늄/1b족/3a족 잉크를 형성하는 단계를 포함하며; 여기서 셀레늄/1b족/3a족 잉크는 안정한 분산물이고; 제1 유기 칼코게나이드 및 제2 유기 칼코게나이드 양자는 독립적으로 상기에서 정의된 유기 칼코게나이드 성분으로부터 선택되며(즉, 제1 유기 칼코게나이드 및 제2 유기 칼코게나이드는 서로 같거나 다를 수 있음); 제1 액체 담체, 제2 액체 담체 및 제3 액체 담체 모두는 상기 정의된 액체 담체로부터 선택되고 모두 같거나 또는 함께 혼화성이다(즉, 서로 다를 수는 있으나, 반드시 혼화성이어야 한다).바람직하게는, 본 발명의 셀레늄 잉크의 제조에 사용되는 셀레늄은 셀레늄 분말이다.바람직하게는, 본 발명의 셀레늄/1b족/3a족 잉크의 제조에 사용되는 셀레늄은 1 내지 50 중량%, 1 내지 20 중량%, 1 내지 5 중량%, 4 내지 15 중량%, 또는 5 내지 10 중량%의 셀레늄/1b족/3a족 잉크가 생성되도록 기여한다.본 발명의 셀레늄/1b족/3a족 잉크를 제공함에 있어서, 제공되는 유기 칼코게나이드는 티올, 유기 디칼코게나이드 및 이들의 혼합물로부터 선택된다. 티올이 사용되는 경우, 티올은 바람직하게는 (상기한 바와 같은) 화학식 R2-SH를 갖는다.  유기 디칼코게나이드가 사용되는 경우, 유기 디칼코게나이드는 바람직하게는 (상기한 바와 같은) 화학식 RZ-Z'R'를 갖는다. 사용되는 티올 및 유기 디칼코게나이드 내의 R2, R 및 R' 그룹은 액체 담체 내에서 셀레늄, 유기 칼코게나이드 성분, 1b족 함유 물질, 3a족 함유 물질, 및 임의의 두자리 티올 리간드의 배합에 의해 형성되는 생성물의 용해도를 증대시키도록 선택될 수 있다.본 발명의 셀레늄/1b족/3a족 잉크 제조에 사용하기 위한 셀레늄을 제공함에 있어서, 셀레늄 및 제1 액체 담체는 바람직하게는 제1 액체 담체를 셀레늄에 가함으로써 배합된다. 더욱 바람직하게는, 셀레늄 및 제1 액체 담체는 불활성 기술(inert technique)의 사용에 이어 지속적인 교반과 함께 셀레늄이 제1 액체 담체에 용해될 때까지 환류되도록 가열하여 배합된다. 바람직하게는, 제1 액체 담체 및 셀레늄의 배합 중에 제1 액체 담체는 20 내지 240 ℃의 온도로 유지된다. 임의로, 배합 공정 중에 제1 액체 담체 및 셀레늄은 셀레늄의 융점(220 ℃) 위로 가열될 수 있다.임의로, 셀레늄 및 제1 유기 칼코게나이드는 배합되어 본 발명의 셀레늄/1b족/3a족 잉크 제조에 사용하기 위한 배합된 셀레늄/유기 칼코게나이드 성분을 형성한다. 배합된 셀레늄/유기 칼코게나이드 성분의 형성하는 것은, 바람직하게는 셀레늄을 제공하는 단계; (상기한 바와 같은) RZ-Z'R' 및 R2-SH로부터 선택된 화학식을 갖는 제1 유기 칼코게나이드를 제공하는 단계; 제1 액체 담체를 제공하는 단계; 셀레늄, 제1 유기 칼코게나이드 및 제1 액체 담체를 배합하는 단계; 배합물을 교반(바람직하게는 0.1 내지 40 시간 동안, 더욱 바람직하게는 0.1 내지 8시간 동안)하면서 가열(바람직하게는 제1 액체 담체의 비점 온도의 25 ℃ 이내 온도로, 가장 바람직하게는 환류되도록)하여 제1 액체 담체에 안정적으로 분산된 배합된 셀레늄/유기 칼코게나이드 성분을 형성하는 단계를 포함한다. 바람직하게는, 배합된 셀레늄/유기 칼코게나이드 성분 내의 셀레늄 대 제1 유기 칼코게나이드의 몰비율은 2:1 내지 20:1, 더욱 바람직하게는 2:1 내지 14:1, 더욱 더 바람직하게는 2:1 내지 10:1, 가장 바람직하게는 2:1 내지 8:1이다.액체 상태에서 제1 유기 칼코게나이드를 사용하는 경우, 본 발명의 셀레늄/3a족 잉크의 제조에 사용되는 배합된 셀레늄/유기 칼코게나이드 성분을 제공하는 것은, 임의로, 액체 제1 유기 칼코게나이드 첨가 전 배합된 셀레늄 및 제1 액체 담체를 가열하는 것을 추가로 포함한다.  바람직하게는, 본 발명의 셀레늄/3a족 잉크의 제조에 사용되는 배합된 셀레늄/유기 칼코게나이드 성분을 제공하는 것은, 임의로, 액체 제1 유기 칼코게나이드를 첨가하기 전 및 첨가하는 동안, 배합된 제1 액체 담체 및 셀레늄 분말을 가열하는 단계를 추가로 포함한다. 더욱 바람직하게는, 액체 제1 유기 칼코게나이드의 첨가 중에 배합된 제1 액체 담체 및 셀레늄 분말은 20 내지 240 ℃의 온도로 유지된다. 가장 바람직하게는, 임의의 액체 제1 유기 칼코게나이드는, 지속적으로 교반되면서 환류되도록 가열되어 액체 제1 유기 칼코게나이드를 배합된 셀레늄 및 제1 액체 담체에 서서히 첨가함으로써 배합된 셀레늄 및 제1 액체 담체에 첨가된다.본 발명의 셀레늄/1b족/3a족 잉크의 제조에 사용되는 1b족 함유 물질을 제공하는 것은, 바람직하게는 CuCl2 및 Cu2O로 구성된 그룹으로부터 선택되는 1b족 함유 물질을 제공하는 것을 포함한다.임의로, 본 발명의 셀레늄/1b족/3a족 잉크의 제조에 사용되는 1b족 함유 물질을 제공함에 있어서, 1b족 함유 물질, 1b족 리간드 성분 및 제2 액체 담체가 배합되어 배합된 1b족 물질/리간드 성분을 형성한다. 더욱 바람직하게는, 1b족 함유 물질, 1b족 리간드 성분 및 제2 액체 담체는 불활성 기술의 사용에 이어 지속적인 교반과 함께 고체가 제2 액체 담체에 용해될 때까지 환류되도록 가열하여 배합된다. 바람직하게는, 1b족 함유 물질, 1b족 리간드 성분 및 제2 액체 담체의 배합 중에 제2 액체 담체는 20 내지 150 ℃의 온도(더욱 바람직하게는, 20 내지 100 ℃의 온도)로 유지된다. 1b족 물질/리간드 성분을 제공하는 것은, 바람직하게는 CuCl2 및 Cu2O로부터 선택된 1b족 함유 물질을 제공하는 단계; (상기한 바와 같은) 화학식 R2-SH를 갖는 물질 및 (상기한 바와 같은) 두자리 티올 화합물로부터 선택된 1b족 리간드 성분을 제공하는 단계; 제2 액체 담체를 제공하는 단계; 1b족 물질, 1b족 리간드 화합물 및 제2 액체 담체를 배합하는 단계; 배합물을 교반(바람직하게는 0.1 내지 40 시간 동안, 더욱 바람직하게는 0.1 내지 8시간 동안)하면서 가열(바람직하게는 25 내지 100 ℃의 온도로)하여 제2 액체 담체에 안정적으로 분산된 배합된 1b족 물질/리간드 성분을 형성하는 단계를 포함한다. 바람직하게는, 1b족 물질/리간드 성분 내의 구리 대 1b족 리간드 성분의 킬레이트 그룹(chelating group)의 몰비율은 2:1 내지 1:16, 더욱 바람직하게는 2:1 내지 1:8, 더욱 더 바람직하게는 1:1 내지 1:6, 가장 바람직하게는 1:1 내지 1:4이다. 가장 바람직하게는, 1b족 물질/리간드 성분은 1.0 중량% 이상의 구리를 함유한다.  본 발명의 셀레늄/1b족/3a족 잉크의 제조에 사용되는 3a족 함유 물질을 제공하는 것은, 바람직하게는 초기 성분으로서 알루미늄, 인듐, 갈륨 및 이들의 조합 (바람직하게는 여기서 3a족 물질은 인듐, 갈륨 및 이들의 조합으로부터 선택되며; 더욱 바람직하게는 3a족 물질은 인듐이다)으로부터 선택되는 3a족 물질, (상기한 바와 같은) 제2 유기 칼코게나이드, 및 (상기한 바와 같은) 제3 액체 담체를 포함하는 3a족 함유 물질을 제공하는 단계; 3a족 물질, 제2 유기 칼코게나이드 및 제3 액체 담체를 배합하는 단계; 배합물을 교반(바람직하게는 0.1 내지 40 시간 동안, 더욱 바람직하게는 0.1 내지 8시간 동안)하면서 가열(바람직하게는 제3 액체 담체의 비점 온도의 25 ℃ 이내 온도로, 가장 바람직하게는 환류되도록)하여 제3 액체 담체에 안정적으로 분산된 3a족/유기 칼코게나이드 성분을 형성하는 단계를 포함한다. 바람직하게는, 3a족/유기 칼코게나이드 성분을 제공하는데 사용되는 3a족 물질 대 제2 유기 칼코게나이드의 몰비율은 2:3 내지 1:6; 가장 바람직하게는 유기 디칼코게나이드 (즉, RZ-Z'R')에 대해 2:3 및 티올 (즉, R2-SH)에 대해 1:3이다. 바람직하게는, 제3 액체 담체는 아민이다.바람직하게는, 본 발명의 셀레늄/1b족/3a족 잉크를 제공함에 있어서, 유기 칼코게나이드 성분 및 1b족 리간드 성분을 첨가하는 시기는 그들의 물리적 상태에 의존한다. 고체 유기 칼코게나이드 및 고체 1b족 리간드 성분에 대해서, 고체 유기 칼코게나이드 및 고체 1b족 리간드 성분은 바람직하게는 액체 담체 성분과 배합되기 전에 다른 고체 (예컨대, 고체 셀레늄 분말, 고체 3a족 물질, 고체 1b족 함유 물질)과 배합된다. 액체 유기 칼코게나이드 및 액체 1b족 리간드 성분에 대해서, 액체 유기 칼코게나이드 및 액체 1b족 리간드 성분은 바람직하게는 셀레늄 분말, 1b족 함유 물질 및 3a족 함유 물질 중 적어도 하나가 첨가된 다음, 액체 담체 성분에 첨가된다.본 발명의 셀레늄/1b족/3a족 잉크의 제조에 사용되는 액체 담체 성분을 제공하는 것은, 바람직하게는 셀레늄, 유기 칼코게나이드 성분, 1b족 함유 물질, 1b족 리간드 성분 및 3a족 함유 물질의 배합에 의해 형성된 생성물이 안정한 상태로 있는 (상기한 바와 같은) 액체 담체를 제공하는 것을 포함한다. 액체 담체 성분은 분리된 부분들, 예를 들어 제1 액체 담체, 제2 액체 담체 및 제3 액체 담체로서 제공될 수 있다. 분리된 부분들은 부피 및 조성이 서로 다를 수 있다. 부분들이 집합적으로 함께 혼화성을 가진다면, 각 부분의 조성은 서로 같거나 다를 수 있다.임의로, 본 발명의 셀레늄/1b족/3a족 잉크의 제조방법은 나트륨 공급원(source)을 제공하는 단계; 및 나트륨 공급원과 배합된 셀레늄/유기 칼코게나이드 성분, 1b족 물질/리간드 성분 및 3a족 성분을 배합하는 단계를 추가로 포함한다.임의로, 본 발명의 셀레늄/1b족/3a족 잉크의 제조방법은 공용매를 제공하는 단계; 및 공용매와 셀레늄, 유기 칼코게나이드 성분, 1b족 함유 물질, 1b족 리간드 성분, 3a족 함유 물질 및 액체 담체 성분을 배합하는 단계를 추가로 포함한다. 적합한 공용매는 셀레늄/1b족/3a족 잉크에 함유된 액체 담체 성분과 혼화성이고, 셀레늄/1b족/3a족 잉크를 불안정화시키는 효과를 갖지 않는 것이다. 바람직한 공용매는 또한 셀레늄/1b족/3a족 잉크에 함유된 액체 담체 성분 비점의 30 ℃ 이내의 비점을 나타낸다. 임의로, 본 발명의 셀레늄/1b족/3a족 잉크의 제조방법은 임의의 제제를 제공하는 단계; 및 임의의 제제를 액체 담체 성분과 배합하는 단계를 추가로 포함하며, 여기서 임의의 제제는 분산제, 습윤제, 폴리머, 바인더, 소포제, 유화제, 건조제, 충진제, 증량제, 필름 조정제, 항산화제, 가소제, 보존제, 농후화제(thickening agent), 유량 제어제(flow control agent), 평탄화제(leveling agent), 부식방지제 및 도판트부터 선택된다. 본 발명의 셀레늄/1b족/3a족 잉크는 셀레늄을 포함하는 다양한 반도체 물질 (예컨대, 박막 트랜지스터, 태양전지, 전자사진 컴포넌트(electrophotography component), 정류기, 사진 노출계(photographic exposure meter), 복사 매체(photocopying media))의 제조 및 칼코게나이드 함유 상변화 메모리 소자(phase change memory device)의 제조에 사용될 수 있다. 바람직하게는, 기판상에 셀레늄/1b족/3a족 물질을 침착시키는 방법은 기판을 제공하는 단계; 본 발명의 셀레늄/1b족/3a족 잉크를 제공하는 단계; 기판상에 셀레늄/1b족/3a족 잉크를 침착시키는 단계; 침착된 셀레늄/1b족/3a족 잉크를 가열하여 제1 액체 담체, 제2 액체 담체 및 제3 액체 담체를 제거하고 셀레늄/1b족/3a족 물질을 기판상에 남기는 단계; 및, 임의로, 셀레늄/1b족/3a족 물질을 어닐링(annealing)하는 단계를 포함하며, 여기서 셀레늄/1b족/3a족 물질은 화학식 NaLCumGadIn(1-d)S(2+e)(1-f)Se(2+e)f (여기서 0 003c# L 003c# 0.25, 0.25 003c# m 003c# 1.5, 0 003c# d 003c# 1, -0.2 003c# e 003c# 0.5, 0 003c# f 003c# 1; 0.5 003c# (L + m) 003c# 1.5 및 1.8 003c# (2+e)f + (2+e)(1-f) 003c# 2.5)을 따른다.본 발명의 셀레늄/1b족/3a족 잉크는 통상적인 공정 기술, 예컨대 습윤 코팅, 분사 코팅, 스핀 코팅, 닥터 블레이드 코팅, 접촉 프린팅, 탑 피드 반전 프린팅, 바텀 피드 반전 프린팅(bottom feed reverse printing), 노즐 피드 반전 프린팅(nozzle feed reverse printing), 그라비어 프린팅(gravure printing), 마이크로그라비어 프린팅(microgravure printing), 반전 마이크로그라비어 프린팅(reverse microgravure printing), 콤마 직접 프린팅(comma direct printing), 롤러 코팅, 슬롯 다이(slot die) 코팅, 메이어바(meyerbar) 코팅, 립 직접(lip direct) 코팅, 듀얼 립 직접(dual lip direct) 코팅, 모세관(capillary) 코팅, 잉크젯 프린팅(ink-jet printing), 제트 침착, 분사 열분해(spray pyrolysis) 및 분사 침착(spray deposition)을 사용하여 기판상에 적용(침착)될 수 있다. 바람직하게는, 본 발명의 셀레늄/1b족/3a족 잉크는 통상적인 분사 침착 기술을 사용하여 기판상에 침착된다. 바람직하게는, 본 발명의 셀레늄/1b족/3a족 잉크는 불활성 분위기하(예컨대, 질소하)에서 기판상에 적용(침착)된다.바람직하게는, 침착된 셀레늄/1b족/3a족 물질을 처리하여 액체 담체를 제거할 때, 침착된 셀레늄/1b족/3a족 물질은 액체 담체의 비점 온도 위로 가열된다. 임의로, 침착된 셀레늄/1b족/3a족 물질은 5 내지 200 ℃의 온도로 가열된다. 임의로, 침착된 셀레늄/1b족/3a족 물질은 진공하에서 5 내지 200 ℃의 온도로 가열된다.바람직하게는, 침착된 셀레늄/1b족/3a족 물질은 탄소의 제거를 촉진하도록 처리될 수 있다. 임의로, 침착된 셀레늄/1b족/3a족 물질은 불활성 분위기하에서 80 내지 450 ℃의 온도로 30초 내지 1시간 동안 가열된다.사용되는 기판은 셀레늄을 포함하는 반도체의 제조 또는 칼코게나이드 함유 상변화 메모리 장치와 관련하여 사용되는 통상적인 물질로부터 선택될 수 있다. 일부 적용예에서, 기판은 바람직하게는 몰리브덴, 알루미늄 및 구리로부터 선택된 물질의 층을 포함한다. 광전지 장치(photovoltaic device)에의 사용을 위한 CIGS 물질의 제조용으로, 기판은 바람직하게는 몰리브덴 층을 포함한다. 일부 적용예에서, 몰리브덴, 알루미늄 또는 구리 기판 층은 담체 물질, 예를 들어 유리, 포일 및 플라스틱 (예컨대, 폴리에틸렌 테레프탈레이트 및 폴리이미드) 상의 코팅일 수 있다. 임의로, 기판은 광전지 장치에의 사용을 위한 CIGS 물질의 롤-투-롤 생산(roll-to-roll production)을 촉진하기에 충분히 유연한 것이다.임의로, 셀레늄/1b족/3a족 물질을 기판 상에 침착시키는 방법은 침착된 셀레늄/1b족/3a족 물질을 어닐링하는 것을 추가로 포함한다. 침착된 셀레늄/1b족/3a족 물질에 대한 어닐링 온도는 200 내지 650 ℃의 범위로 30 초 내지 5 시간까지 어닐링한다. 임의로, 6a족의 첨가물질은 최소 하나의 셀레늄 잉크, 셀레늄 증기, 셀레늄 분말, 셀렌화수소 가스, 황 분말 및 황화수소 가스의 형태로 어닐링 공정 동안 도입될 수 있다. 임의로, 어닐링 방법은 2 단계의 어닐링이다. 제 1 어닐링 단계에서 침착된 물질은 200 내지 500 ℃의 온도로 가열되고, 30초에서 1시간까지 어닐링한다. 제 2 어닐링 단계에서 침착된 물질은 200 내지 650 ℃의 온도로 가열되고, 30초에서 1시간까지 어닐링한다.임의로, 셀레늄/1b족/3a족 물질을 기판상에 침착시키는 방법은 나트륨 공급원을 제공하는 단계 및 기판상에 나트륨을 침착시키는 단계를 추가로 포함한다.침착된 CIGS 물질에 탄소의 존재는 침착된 CIGS 물질들을 포함하는 장치의 전기적 특성에 부정적인 영향을 미칠 것이다. 따라서, 침착된 CIGS 물질에 탄소 함유를 최소화하는 것이 바람직하다. 셀레늄/1b족/3a족 잉크 및 본 발명의 방법은 10 중량% 이상의 탄소; 더 바람직하게는 5 중량% 이상의 탄소; 가장 바람직하게는 0 내지 1 중량%의 탄소를 갖는 침착된 CIGS 물질을 제공한다.본 발명의 셀레늄/1b족/3a족 물질을 침착시키는 방법을 사용해서, 셀레늄/1b족/3a족 물질(예컨대, CIGS 물질)을 포함하는 균일 또는 그레이드된 반도체 필름을 제공하는 것이 가능하다. 예컨대, 그레이드된 CIGS 물질은 다양한 본 발명의 셀레늄/1b족/3a족 잉크를 서로 다른 상대 농도의 셀레늄, 1b족 및 3a족 성분으로 침착시킴으로써 제조될 수 있다(즉, 서로 다른 조성물에 있는 전구체의 다중(multiple) 층을 침착시킴으로써 제조). CIGS 물질의 제법에 있어서, 그레이드된 필름(예컨대, Ga 농도에 관한 것)을 제공하는 것이 종종 바람직하다. 광발생 전하 캐리어(photogenerated charge carrier)의 개선된 분리를 용이하게 하고 후면 접촉에서 감소된 재조합을 용이하게 하는 광전지 장치에서의 용도를 위한 CIGS 물질의 깊이 기능으로서 그레이드된 Ga/(Ga+In)비율을 제공하는 것이 관례이다. 따라서, 바람직한 알갱이(grain) 구조 및 최고 효율의 광전자 장치 특징을 얻기 위해서는 CIGS 물질 조성물을 조정하는 것이 바람직할 것으로 판단된다.본 발명의 일부 구현예가 바로 하기 실시예에서 상세히 묘사될 것이다. 실시예 1: 3a족/유기 칼코게나이드 성분의 제조질소 글러브 상자에서, 인듐 금속 (샷(shot), 99.99%, Alfa Aesar 제품)(1g) 및 에틸렌 디아민(99+%, Acros Organics 제품)(16.5g)을 반응기에 첨가했다. 반응기를 봉하고 글러브 박스에서 제거하고, 여러가지 질소로 처리했다.주사기에 의해, 디-n-부틸디설파이드(98%, Acros Organics 제품)(2.5g)를 반응기에 첨가했다. 이후 반응기 내용물을 120 ℃에서 6시간 동안 환류시켰고, 그때에는 일부 인듐 금속이 아직도 눈에 보였다. 반응물을 상온에서 하룻밤 동안 방치했고, 다음날 디-n-부틸디설파이드(0.84g)을 반응기에 첨가하고 추가로 8시간 동안 환류시켰다. 결과로 얻은 투명한 용액(5%w/w 인듐)을 캐뉼라(cannula)로 저장 컨테이너에 옮기고, 박막제조를 위해 합성된 대로 사용했다.실시예 2: 3a족/유기 칼코게나이드 성분의 제조인듐 금속(샷, 99.99%, Alfa Aesar 제품)(2g), 에틸렌 디아민 (99+%, Acros Organics 제품)(33.16 g) 및 2-하이드록시에틸디설파이드(90%, Alfa Aesar 제품)(4.84g)을 컨덴서로 아웃피팅된 100ml의 1구 플라스크에서 배합했다. 플라스크 내용물을 질소로 제거하고 이후 120  ℃에서 21시간 동안 환류시켰고, 그때 많은 부분의 인듐을 소비해서 갈색-오렌지색 용액을 형성했다. 갈색-오렌지색 용액 생성물 3a족/유기 칼코게나이드 성분을 캐뉼라에서 바이알로 옮겼다. 생성물 3a족/유기 칼코게나이드 성분은 플라스크에 남아있는 인듐 중량에 기초한 3.75 중량% 농도의 인듐 금속을 갖는다고 평가되었고, 이후 캐뉼레이션(cannulation) 하였다.실시예 3: 배합된 셀레늄/유기 칼코게나이드 성분의 제조셀레늄 분말, 200 메시(mesh)(Strem Chemicals, Inc.)(10.33g)를 250mL 3구 플라스크로 무게를 측정했다. 이후 에틸렌 디아민(99+%, Acros Organics 제품)(85.0g)을 플라스크에 첨가했다. 플라스크는 두 셉타 및 환류 컨덴서로 봉했고 이후 질소로 제거했다. 질소로 제거 후, 디-n-부틸디설파이드 (98%, Acros Organics 제품)(4.67 g)을 주사기로 첨가했다. 이후 플라스크의 내용물을 가열해서 6시간 동안 교반하며 환류시켜서 검정 용액 생성물이 배합된 셀레늄/유기 칼코게나이드0 성분을 제조하였다. 셀레늄/유기 칼코게나이드 성분 용액(10.33% w/w Se)용액은 사용할 때까지 질소 하에서 저장되었다.실시예 4: 1b족 물질/리간드 성분의 제조구리(II) 질산 수화물(0.194g)을 제 1 바이알로 무게 측정 후 물(1g)과 홉합하였다. 제2 바이알, 물(3.2 g) 및 디에틸아민(0.366g)을 흄후드(fume hood)에서 혼합했다. 탄소 디설파이드(0.130 g)를 제 2 바이알에 첨가하여 혼합했다. 탄소 디설파이드가 제 2 바이알 내에서 수성 상태에 용해되면, 제 2 바이알의 내용물을 제 1 바이알에 첨가하고, 혼합시켜서 갈색 고체를 형성한다. 생성물 용액은 물을 사용해서 여과되고, 이후 고체를 하룻밤 동안 23 ℃ 진공 오븐에서 건조하고,  0.239g의 갈색 분말을 생성한다. ICP-CHN 분석 및 FTIR은 분리된 갈색 분말이 Cu(S2CNEt2)2라는 것을 증명한다. 이후 1b족 물질/리간드 성분을 분리된 갈색 분말(113mg)을 1,3-디아미노프로판(99%, Acros Organics 제품)(1220mg)에 용해시킴으로써 제조된다. 결과로 얻은 1b족 물질/리간드 성분 용액을 1.5% w/w 구리를 포함하여 계산하였다.실시예 5: 1b족 물질/리간드 성분의 제조산화구리(0.227 g)를 바이알에 있는 공기를 뺀 후 중량을 측정했다. 이후 바이알을 질소로 제거했다. 이후 무수 테트라하이드로푸란(10mL)을 10mL주사기로 바이알에 첨가했다. 이후 디에틸아민(0.524g)을 주사기로 바이알에 첨가했다. 이후 바이알 내용물의 교반을 시작했다. 탄소 디설파이드(0.248g)을 주사기를 사용해서 1분의 과정을 걸쳐서 천천히 바이알에 첨가했다. 어두운 갈색으로 변했다. 바이알 내용물을 30분 동안 상온에서 계속해서 교반하였다. 이후 바이알 내용물을 침착시켰다. 이후 물(30mL) 및 에탄올(10mL)을 바이알 내용물에 첨가했다. 이후 바이알 내용물을 4 ℃로 식히고 여과했다. 이후 여과된 고체를 23  ℃ 진공 오븐에서 하룻밤 동안 건조시켜서, 갈색 고체 생성물(504 mg)을 제조했다. 이후 1b족 물질/리간드 성분을 분리된 갈색 분말(27mg)을 1,3-디아미노프로판(99%, Acros Organics 제품)(375 mg)에 용해시킴으로써 제조했다. 결과로 얻은 1b족 물질/리간드 성분을 2% w/w 구리를 포함하여 계산하였다.실시예 6: 1b족 물질/리간드 성분의 제조8mL의 병행 반응기 튜브에, 구리(II)클로라이드(무수물, 98%, Strem Chemicals, Inc.)(118 mg), p-톨루엔티올(98%, Acros Organics 제품) (218mg) 및 1,3-디아미노프로판(99%, Acros Organics 제품)(2.46g)을 공기 중에서 첨가했다. 이후 반응기를 봉했고 질소로 불활성화시켰다. 이후 반응기 를 80 ℃로 가열해서 자석 교반을 하면서 두 시간 동안 유지했다. 이후 반응기를 상온까지 식혔고 생성물 1b족 물질/리간드 성분 용액을 사용할 때까지 질소 하에 저장했다. 생성물 1b족 물질/리간드 성분 용액은 2% w/w 구리를 포함하여 계산하였다.실시예 7: 1b족 물질/리간드 성분의 제조8 mL의 병행 반응기 튜브에, 구리(II)클로라이드(무수물, 98%, Strem Chemicals, Inc.)(118mg), p-톨루엔티올(98%, Acros Organics 제품) (218mg) 및 1,3-디아미노프로판(99%, Acros Organics 제품)(2.49g)을 공기 중에서 첨가했다. 이후 반응기를 봉했고 질소로 불활성화시켰다. 이후 반응기 를 80 ℃로 가열해서 자석 교반을 하면서 두 시간 동안 유지했다. 이후 반응기를 상온까지 식혔고 생성물 1b족 물질/리간드 성분 용액을 사용할 때까지 질소 하에 저장했다. 생성물 1b족 물질/리간드 성분 용액은 2% w/w 구리를 포함하여 계산하였다.실시예 8: 1b족 물질/리간드 성분의 제조8mL의 병행 반응기 튜브에, 구리(II)클로라이드(무수물, 98%, Strem Chemicals, Inc.)(118mg), α-톨루엔티올(98%, Acros Organics 제품) (218mg) 및 1,3-디아미노프로판(99%, Acros Organics 제품)(2.46g)을 공기 중에서 첨가했다. 이후 반응기를 봉했고 질소로 불활성화시켰다. 이후 반응기 를 80 ℃로 가열해서 자석 교반을 하면서 두 시간 동안 유지했다. 이후 반응기를 상온까지 식혔고 생성물 1b족 물질/리간드 성분 용액을 사용할 때까지 질소 하에 저장했다. 생성물 1b족 물질/리간드 성분 용액은 2% w/w 구리를 포함하여 계산하였다.실시예 9: 1b 물질/리간드 성분의 제조8mL의 병행 반응기 튜브에, 구리(II)클로라이드(무수물, 98%, Strem Chemicals, Inc.)(118mg), β-머캅토에탄올(98%, Acros Organics 제품)(206mg) 및 1,3-디아미노프로판(99%, Acros Organics 제품)(2.48g)을 공기 중에서 첨가했다. 이후 반응기를 봉했고 질소로 불활성화시켰다. 이후 반응기를 80 ℃로 가열해서 자석 교반을 하면서 두 시간 동안 유지했다. 이후 반응기를 상온까지 식혔고 생성물 1b족 물질/리간드 성분 용액을 사용할 때까지 질소 하에 저장했다. 생성물 1b족 물질/리간드 성분 용액은 2% w/w 구리를 포함하여 계산하였다.실시예 10: 1b족 물질/리간드 성분의 제조20mL의 셉타-뚜껑 바이알에, 구리(II)클로라이드(무수물, 98%, Strem Chemicals, Inc.)(211mg) 및 1,3-디아미노프로판(99%, Acros Organics 제품)(4.60g)을 공기 중에서 첨가했다. 이후 반응기를 봉했고 질소로 불활성화시켰다. 이후 반응기를 80 ℃로 가열해서 자석 교반을 하면서 두 시간 동안 유지했다. 이후 바이알을 상온까지 식혔고 생성물 1b족 물질/리간드 성분 용액을 사용할 때까지 질소 하에 저장했다. 생성물 1b족 물질/리간드 성분 용액은 2% w/w 구리를 포함하여 계산하였다.실시예 11: 1b족 물질/리간드 성분의 제조20mL의 셉타-뚜껑 바이알에, 구리(II)클로라이드(무수물, 98%, Strem Chemicals, Inc.)(211mg) 및 3-아미노-1-프로판올(99%, Acros Organics 제품)(4.40g)을 공기 중에서 첨가했다. 이후 반응기를 봉했고 질소로 불활성화시켰다. 이후 2,3-디머캅토프로판올(99%, Aldrich)(389mg)을 주사기로 바이알에 첨가했다. 이후 반응기를 80 ℃로 가열해서 자석 교반을 하면서 두 시간 동안 유지했다. 이후 바이알을 상온까지 식혔고 생성물 1b족 물질/리간드 성분 용액을 사용할 때까지 질소 하에 저장했다. 생성물 1b족 물질/리간드 성분 용액은 2% w/w 구리를 포함하여 계산하였다.실시예 12: 1b족 물질/리간드 성분의 제조20mL의 셉타-뚜껑 바이알에, 산화구리(97%, Acros Organics 제품)(452mg) 및 1,3-디아미노프로판(99%, Acros Organics 제품)(8.56g)을 공기 중에서 첨가했다. 이후 반응기를 봉했고 질소로 불활성화시켰다. 이후 β-머캅토에탄올(99%, Acros Organics 제품)(988mg)을 주사기로 바이알에 첨가했다. 이후 반응기를 100 ℃로 가열해서 자석 교반을 하면서 10분 동안 유지했다. 이후 바이알을 상온까지 식혔고 생성물 1b족 물질/리간드 성분 용액을 사용할 때까지 질소 하에 저장했다. 생성물 1b족 물질/리간드 성분 용액은 2% w/w 구리를 포함하여 계산하였다.실시예 13: 1b족 물질/리간드 성분의 제조20mL의 셉타-뚜껑 바이알에, 산화구리(97%, Acros Organics 제품)(452mg) 및 1,3-디아미노프로판(99%, Acros Organics 제품)(8.86g)을 공기 중에서 첨가했다. 이후 반응기를 봉했고 질소로 불활성화시켰다. 이후 1,3-프로판디티올(98%, Acros Organics 제품)(686mg)을 주사기로 바이알에 첨가했다. 이후 반응기를 100 ℃로 가열해서 자석 교반을 하면서 10분 동안 유지했다. 이후 바이알을 상온까지 식혔고 생성물 1b족 물질/리간드 성분 용액을 사용할 때까지 질소 하에 저장했다. 생성물 1b족 물질/리간드 성분 용액은 4% w/w 구리를 포함하여 계산하였다.실시예 14-25: 셀레늄/1b족/3a족 잉크의 제조 표 1에서 나타낸 양으로 성분 용액을 배합하여 실시예 14-25의 셀레늄/1b족/3a족 잉크 제제를 제조하였다. 특히, 실시예 14-25 각각에서 표 1에 나타낸 성분 용액은 질소 글러브 박스에서 언급한 양으로 무게를 측정했다. 이후 성분 용액을 처음에는 3a족/유기 칼코게나이드 성분("G3a-OC 성분"), 이어서 배합된 셀레늄/유기 칼코게나이드 성분("cSe-OC 성분") 및 이후 1b족 물질/리간드 성분("G1b-L 성분")을 첨가하여 바이알 내에서 혼합했다. 이후 생성물 셀레늄/1b족/3a족 잉크를 포함하는 바이알은 사용할 때까지 테플론 캡으로 씌웠다.셀레늄/1b족/3a족 물질 필름의 침착 및 분석실시예 26-37의 몰리브덴 기판 층 상에 침착된 생성물 필름을 표 2에 나타낸 것처럼 에너지 디스퍼시브 X-레이 스펙트로스코피(energy dispersive x-ray spectroscopy , EDS)로 분석하였다. EDS 샘플을 전도성 탄소 테이프 상에 올려놓고 Hitachi 3400 VP-SEM으로 다양한 압력모드에서 코팅하지 않은 채로 측정했다. EDS 스펙트럼을 30mm2 SD 디텍터(Detector)로 15KeV에서 수집했다. EDS 데이타는 셀레늄과 1b족 물질 간, 및 침착된 필름 내의 3a족 물질의  중량% 비율을 제공한다.  중량% 비율은 이후 전환되어 상호간 Se, Cu 및 In 원소의 화학량론을 제공한다(몰리브덴의 백그라운드 시그널 및 감지된 임의의 기타 원소를 무시함). 생성물 필름을 또한 잔류 탄소 내용물에 대해 분석했다. 표 2에 나타낸 잔류 탄소 내용물은 나타낸 것처럼 연소 탄소 분석 기술 또는 EDS 데이타로 결정했다. 연소 원자 분석은 뉴저지 소재의 로베르트슨 마이크롤릿 연구실(Robertson Microlit Laboratories, New Jersey)이 몰리브덴 기판 층의 침착된 물질을 스크래핑하고 표준 연소 탄소 분석("CHN")을 수행하여 실행되었다.실시예 26: 기판 상에 셀레늄/1b족/3a족 물질의 침착실시예 14의 셀레늄/1b족/3a족 잉크 제제 한 방울을 기판(즉 질소 글러브 박스에서 상온에서 몰리브덴으로 코팅된 유리 슬라이드) 상에 놓음으로써 셀레늄/1b족/3a족 물질을 기판 상에 침착시켰다. 슬라이드를 침착 공정 동안 핫플레이트에 놓았다. 한 방울의 잉크 제제를 기판 상에 올려놓은 후, 핫플레이트를 150 ℃로 설정했다. 150 ℃가 되었을 때, 핫플레이트를 300 ℃로 온도 설정하기 전까지 핫플레이트의 온도를 5분 동안 150 ℃로 유지했다. 300 ℃가 되었을 때,  핫플레이트를 350 ℃로 온도 설정하기 전까지 핫플레이트의 온도를 5분 동안 300 ℃ ℃로 유지했다. 핫플레이트를 끄고 기판이 핫플레이트의 표면 위에서 식도록 하였다.실시예 27-37:  기판 상에 셀레늄/1b족/3a족 물질의 침착질소 글러브 박스에서, 셀레늄/1b족/3a족 물질 기판 상에 침착시켰다. 실시예 27-37 각각에 사용된 기판은 1x1 인치 몰리브덴 코팅된 유리 기판이다. 하기 공정은 실시예 27-37에서 각각 사용되었다. 기판을 처음에 80 ℃로 설정한 핫플레이트에서 가열시켰고, 이후 표 2에서 나타낸 셀레늄/1b족/3a족 잉크 제제 12방울을 기판 상에 놓았다. 셀레늄/1b족/3a족 잉크를 기판 상에 놓은 후, 설정 온도를 맞춘 핫플레이트를 약 15분에 걸쳐 400 ℃까지 올렸다. 스위치를 끄기 전까지 핫플레이트 설정온도를 15분 동안 400 ℃로 유지했다. 이후 기판이 핫플레이트의 표면 위에서 상온까지 식도록 하였다.￡탄소 내용물을 1 중량%(w/w) 이하로 감소시켜 400 ℃ 이상에서 장기 처리한 것을 XPS로 분석